(57)【要約】【課題】  光触媒含有層を用いることで特性変化層の迅速な特性変化を可能にし、熱膨張係数の差に起因する合わせずれを抑えて高精細なパターン形成を可能にする、膜パターンの形成方法、機能性パターンとその形成方法、電気光学装置、電子機器を提供する。 【解決手段】  光触媒の作用によって濡れ性が変化する特性変化層４を第１基板３上に有した被パターニング体１を、光触媒を含有してなる光触媒含有層６を第２基板５上に有した露光用基板２を用いて露光処理することにより、特性変化層４に濡れ性が変化した膜パターンを形成する方法である。第１基板３及び第２基板５としてその間の熱膨張係数の差が±１０％以内のものを用い、これら露光用基板２と被パターニング体１とを加熱し、その状態で光触媒含有層６に対し選択的に光を照射し露光することにより、特性変化層４の濡れ性を選択的に変化させ、親液パターン４ａと撥液パターン４ｂとを形成する。【選択図】    図２
2005156588.tif 000002
【特許請求の範囲】
【請求項１】
第１基板と、該第１基板上に形成された光触媒の作用によって液状体に対する親液性が変化する特性変化層と、からなる被パターニング体、および第２基板と、該第２基板上方に形成された該光触媒を含む光触媒含有層と、該光触媒含有層上に形成されたマスクと、を含む露光用基板を準備する工程と、
前記光触媒含有層を前記特性変化層に接触または近接させる工程と、
前記露光用基板および前記被パターニング体を加熱する工程と、
前記露光用基板および前記被パターニング体が加熱された状態で前記光触媒含有層に光を照射して、該光触媒含有層に接触または近接している前記特性変化層を、該光触媒含有層に接触または近接していない該特性変化層よりも、前記液状体に対する親液性が大きい親液パターンに変化させる工程と、を含み、
該第１基板と該第２基板との熱膨張係数の差が±１０％以内であることを特徴とする膜パターン形成方法。
【請求項２】
第１基板と、該第１基板上に形成された光触媒の作用によって液状体に対する親液性が変化する特性変化層と、からなる被パターニング体、および第２基板と、該第２基板上の所定の領域に形成された該光触媒を含む光触媒含有層と、を含む露光用基板を準備する工程と、
前記光触媒含有層を前記特性変化層に接触または近接させる工程と、
前記露光用基板および前記被パターニング体を加熱する工程と、
前記露光用基板および前記被パターニング体が加熱された状態で、前記光触媒含有層に光を照射して、該光触媒含有層に接触または近接している前記特性変化層を、該光触媒含有層に接触または近接していない該特性変化層よりも、前記液状体に対する親液性が大きい親液パターンに変化させる工程と、を含み、
該第１基板と該第２基板との熱膨張係数の差が±１０％以内であることを特徴とする膜パターン形成方法。
【請求項３】
前記光触媒含有層が、前記親液パターンに対応した領域に形成されていることを特徴とする請求項２記載の膜パターン形成方法。
【請求項４】
前記第１基板と前記第２基板とが同じ材質であることを特徴する請求項１〜３のいずれか一項に記載の膜パターンの形成方法。
【請求項５】
前記加熱温度が１６０℃以上３００℃以下であることを特徴する請求項１〜４のいずれか一項に記載の膜パターンの形成方法。
【請求項６】
前記露光用基板は、前記第２基板と前記光触媒含有層との間に光反射層を有し、
前記第１基板が透過性を有し、
前記光の照射を、前記第１基板を透過させて前記光触媒含有層に向けて行うことを特徴とする請求項１、４又は５のいずれか一項に記載の膜パターンの形成方法。
【請求項７】
請求項１〜６のいずれか一項に記載の膜パターンの形成方法によって前記親液パターンを形成した後、該親液パターン上に機能性材料を含む液状体を配し、機能性パターンを形成することを特徴とする機能性パターンの形成方法。          
【請求項８】
前記機能性材料を含む液状体を、液滴吐出法によって前記親液パターン上に配することを特徴とする請求項７記載の機能性パターンの形成方法。
【請求項９】
前記機能性材料が導電性材料であり、前記機能性パターンが配線パターンであることを特徴とする請求項７又は８記載の機能性パターンの形成方法。
【請求項１０】
前記機能性材料が光学材料であることを特徴とする請求項７又は８記載の機能性パターンの形成方法。
【請求項１１】
請求項７〜１０のいずれか一項に記載の方法によって得られた機能性パターン。
【請求項１２】
請求項１１記載の機能性パターンを備えた電気光学装置。
【請求項１３】
請求項１１記載の機能性パターンを備えた電子機器。
【発明の詳細な説明】
【技術分野】
【０００１】
本発明は、各種デバイスの製造などに適用される膜パターンの形成方法、及びこの形成方法を応用してなる機能性パターンとその形成方法、電気光学装置、電子機器に関する。
【背景技術】
【０００２】
基板上に回路（配線）等の機能性パターンを形成する方法として、従来より各種のものが利用されている。一般によく知られている方法の一つとして、例えばフォトリソグラフィー法がある。ところが、このフォトリソグラフィー法では、機能性パターンを形成する場合、工程が複雑であり、エッチングを行う際に多量の廃液が生じ、さらに現像の際に使用するアルカリ液などで機能性部が劣化するなどの問題がある。
これに対して、インクジェット法等の液滴吐出法により、吐出ヘッドから機能性液状体を吐出することでパターンの直接描画を行えば、工程が簡素になり、生じる廃液も少なくてすみ、機能性部の劣化の問題もなくなる。
【０００３】
ところが、前記の液滴吐出法では、吐出ヘッドから基板に対して機能性液状体を吐出し、パターンを形成する際、基板に何も処理を施していないと、液滴が濡れ広がったり、所望の箇所に吐出ができなかったりして所望のパターンがきれいに形成できなくなってしまう。そこで、従来では、基板に対して予めパターン形成を行いたい部分を親液性にし、それ以外の部分を撥液性にする親液・撥液パターンを形成しておき、インクジェット法（液滴吐出）で機能性液状体を吐出することにより、親液部分にきれいなパターンを形成するようにしている（例えば、特許文献１、特許文献２参照）。
【０００４】
ここで、このような親液・撥液パターンの形成方法を説明すると、まず、基板に対して撥液処理を施す。この撥液処理には、主にプラズマ処理やＦＡＳ（フルオロアルキルシラン）処理などが用いられている。次に、撥液処理を施した基板上にフォトマスクを設け、これを介して露光を行うことにより、撥液処理部の濡れ性を変化させて親液パターンを形成する。このとき、フォトマスクに光触媒含有層を形成して露光用基板とすれば、この露光用基板によって短時間で濡れ性を変化させ、撥液部を親液部に変化させることができる（例えば、特許文献３、特許文献４参照）。また、このようにフォトマスクに光触媒含有層を形成した場合に、光触媒含有層と、露光によって特性が変化する特性変化層とを加熱しておけば、光触媒層をより活性化させて特性変化、すなわち濡れ性の変化を速めることができる。
【特許文献１】特開２００２−１６４６３５号公報
【特許文献２】特開２０００−２８２２４０号公報
【特許文献３】特開２０００−２４９８２１号公報
【特許文献４】特開２００３−１９５０２９号公報
【発明の開示】
【発明が解決しようとする課題】
【０００５】
しかしながら、光触媒含有層と特性変化層とを加熱した場合、特に光触媒含有層を形成した基板と特性変化層を形成した基板との間で熱膨張係数に大きな差があると、この熱膨張係数の差に起因して前記光触媒含有層と特性変化層との間に合わせずれが生じ、結果としてパターンの高精細化が損なわしまうことがある。
【０００６】
本発明は前記事情に鑑みてなされたもので、その目的とするところは、光触媒含有層を用いることで特性変化層の迅速な特性変化を可能にし、しかも熱膨張係数の差に起因する合わせずれを抑えて高精細なパターン形成を可能にする、膜パターンの形成方法、及びこの形成方法を応用してなる機能性パターンとその形成方法、電気光学装置、電子機器を提供することにある。 
【課題を解決するための手段】
【０００７】
前記目的を達成するため本発明の膜パターンの形成方法においては、第１基板と、該第１基板上に形成された光触媒の作用によって液状体に対する親液性が変化する特性変化層と、からなる被パターニング体、および第２基板と、該第２基板上方に形成された該光触媒を含む光触媒含有層と、該光触媒含有層上に形成されたマスクと、を含む露光用基板を準備する工程と、  前記光触媒含有層を前記特性変化層に接触または近接させる工程と、前記露光用基板および前記被パターニング体を加熱する工程と、前記露光用基板および前記被パターニング体が加熱された状態で前記光触媒含有層に光を照射して、該光触媒含有層に接触または近接している前記特性変化層を、該光触媒含有層に接触または近接していない該特性変化層よりも、前記液状体に対する親液性が大きい親液パターンに変化させる工程と、を含み、該第１基板と該第２基板との熱膨張係数の差が±１０％以内であることを特徴とする。
また、本発明の別の膜パターンの形成方法においては、第１基板と、該第１基板上に形成された光触媒の作用によって液状体に対する親液性が変化する特性変化層と、からなる被パターニング体、および第２基板と、該第２基板上の所定の領域に形成された該光触媒を含む光触媒含有層と、を含む露光用基板を準備する工程と、  前記光触媒含有層を前記特性変化層に接触または近接させる工程と、前記露光用基板および前記被パターニング体を加熱する工程と、前記露光用基板および前記被パターニング体が加熱された状態で、前記光触媒含有層に光を照射して、該光触媒含有層に接触または近接している前記特性変化層を、該光触媒含有層に接触または近接していない該特性変化層よりも、前記液状体に対する親液性が大きい親液パターンに変化させる工程と、を含み、該第１基板と該第２基板との熱膨張係数の差が±１０％以内であることを特徴とする。
【０００８】
これら膜パターンの形成方法によれば、特に第１基板と第２基板との熱膨張係数の差を±１０％以内としたので、前記光触媒含有層を前記特性変化層に接触または近接させ、露光用基板と被パターニング体とを加熱し、その状態で、前記光触媒含有層に対し光を照射し露光した際、前記第１の基板と第２基板とが加熱によって熱膨張するものの、その熱膨張係数がほとんど同じであるため、これらの間に合わせずれがほとんど生じることがなく、したがって高精細なパターン形成が可能になる。
【０００９】
また、本発明の膜パターンの形成方法においては、前記光触媒含有層が、前記親液パターンに対応した領域に形成されていることを特徴とする。
このようにすれば、例えば光触媒含有層を液滴吐出法によってパターニングしておくことにより、結果的に光触媒含有層に対してフォトマスクを用いることなしに選択的に光を照射し露光することが可能になる。したがって、工程が複雑であり、エッチングを行う際に多量の廃液が生じるなどの、フォトリソグラフィー法によりフォトマスクを製造した場合の問題を、回避することができる。
【００１０】
また、前記膜パターンの形成方法においては、前記第１基板と前記第２基板とが同じ材質であるのが好ましい。
このようにすれば、第１基板と第２基板との間で熱膨張係数の差がなくなることから、この熱膨張係数の差に起因してこれらの間で合わせずれが生じることがなく、したがって高精細なパターン形成がより確実となる。
【００１１】
また、前記膜パターンの形成方法においては、前記加熱温度が１６０℃以上３００℃以下であるのが好ましい。
このようにすれば、前記光触媒の活性を高めて特性変化層の濡れ性変化を迅速に起こさせることが可能になり、また特性変化層の加熱による劣化等も抑えられる。
【００１２】
また、前記膜パターンの形成方法においては、前記露光用基板は、前記第２基板と前記光触媒含有層との間に光反射層を有し、前記第１基板が透過性を有し、前記光の照射を、前記第１基板を透過させて前記光触媒含有層に向けて行うことを特徴とする。
このようにすれば、照射した光が一旦光触媒含有層を通過して通過した部分の光触媒を活性化させ、さらに、光反射層で反射して再度同じ光触媒含有層の部分を通過することによりここを再度活性化させるようになり、したがって照射する光の利用効率が高められ、かつ光触媒の性質が十分に活かされて光照射部分（露光部分）の特性変化層の特性がより良好に変化するようになる。
【００１３】
また、本発明の機能性パターンの形成方法においては、前記膜パターンの形成方法によって前記親液パターンを形成した後、該親液パターン上に機能性材料を含む液状体を配し、機能性パターンを形成することを特徴とする
この機能性パターンの形成方法によれば、前記の膜パターンの形成方法によって高精細なパターン形成が可能になっているので、この高精細な親液パターン上に機能性材料からなる液状体を選択的に配することにより、機能性パターンを高精細に形成することが可能になる。
【００１４】
また、前記機能性パターンの形成方法においては、前記膜パターンの形成方法によって前記親液パターンを形成した後、該親液パターン上に機能性材料を含む液状体を配し、機能性パターンを形成することを特徴とする。
このようにすれば、工程が簡素になり、生じる廃液も少なくてなる。
【００１５】
また、前記機能性パターンの形成方法においては、前記機能性材料が導電性材料であり、機能性パターンが配線パターンであってもよい。
このようにすれば、配線パターンやこの配線パターンによる回路パターンが高精細でかつ容易に形成可能となる。
【００１６】
また、前記機能性パターンの形成方法においては、前記機能性材料がカラーフィルタや有機エレクトロルミネセンス装置（有機ＥＬ装置）における機能層などの光学材料であってもよい。
このようにすれば、カラーフィルタや有機ＥＬ装置における機能層などのパターンが高精細でかつ容易に形成可能となる。
【００１７】
本発明の機能性パターンは、前記機能性パターンの形成方法によって得られたことを特徴としている。
この機能性パターンによれば、高精細でしかも容易にかつ迅速に形成されたものとなる。
【００１８】
本発明の電気光学装置は、前記機能性パターンを備えたことを特徴としている。
この電気光学装置によれば、高精細でしかも容易にかつ迅速に形成された機能性パターンを備えているので、高い信頼性が確保され、コスト低減化が図られたものとなる。
【００１９】
本発明の電子機器は、前記機能性パターンを備えたことを特徴としている。
この電子機器によれば、高精細でしかも容易にかつ迅速に形成された機能性パターンを備えているので、高い信頼性が確保され、コスト低減化が図られたものとなる。
【発明を実施するための最良の形態】
【００２０】
以下、本発明を詳しく説明する。
図１は本発明の膜パターンの形成方法の第１の実施形態を説明するための図であり、図１中符号１は前記膜パターンが形成される被パターニング体、２は前記膜パターンの形成に用いられる露光用基板である。
被パターニング体１は、第１基板３上に特性変化層４を有したものである。第１基板３は、石英やパイレックス（登録商標）ガラス等の透光性のものからなっている。なお、本実施形態では石英が用いられている。一方、このような構成からなる被パターニング体１に対してパターニングを行うための露光用基板２は、第２基板５上に光触媒を含んでいる光触媒含有層６を形成している。さらに光触媒含有層６の表面に露光用のフォトマスク７を形成したものである。第２基板５と前記第１基板３との熱膨張係数の差が±１０％以内のものを用い、好ましくは熱膨張係数が同じもの、すなわち同一の材質のものが用いられる。具体的には、第１基板３と同様、石英やパイレックス（登録商標）ガラス等の透光性基板が用いられるが、本実施形態では第１基板３に同じく石英が用いられている。なお、第１基板と第２基板との間の熱膨張係数の差を±１０％以内としたのは、この範囲内であれば、後述するように加熱下において被パターニング体１と露光用基板２とを当接し、露光した際、熱膨張係数の差によって被パターニング体１と露光用基板２との間に生じる合わせずれが、ほとんど無視できる程度に小さくなるからである。
【００２１】
次に、特性変化層４と光触媒含有層６とについて、順番に詳述する。
特性変化層４は、露光時において光触媒含有層６へ光を照射することによって起こる、光触媒含有層６の光触媒の作用によって特性変化層４の濡れ性（親液性）が変化する層である。また、濡れ性が変化するとは、例えば、露光時の光触媒の作用によって濡れ性が変化した層の上に配された機能性液状体の接触角が、濡れ性が変化する前の特性変化層の上に配される時の接触角と比して小さくすることをいう。ここで、機能性とは、電気・電子的（導電性、絶縁性、圧電性、焦電性、誘電性等）、光学的（光選択吸収、反射性、偏光性、光選択透過性、非線形光学性、蛍光あるいはリン光等のルミネッセンス、フォトクロミック性等）、磁気的（硬磁性、軟磁性、非磁性、透磁性等）、化学的（吸着性、脱着性、触媒性、吸水性、イオン伝導性、酸化還元性、電気化学特性、エレクトロクロミック性等）、機械的（耐摩耗性等）、熱的（伝熱性、断熱性、赤外線放射性等）、生体機能的（生体適合性、抗血栓性等）な各種の機能を意味するものであり、機能性材料とは、それらの機能を有する材料である。また、機能性液状体とは、機能性材料を溶媒に溶解させたものあるいは分散媒に分散させたものをいう。
【００２２】
このように特性変化層４を、露光時の光触媒の作用によって機能性液状体の接触角が濡れ性が変化する前の特性変化層の上に配される時の接触角と比して小さくすることで、機能性液状体の接触角を小さくする親液性領域パターンを形成することができる。したがって、例えばこの濡れ性変化層（特性変化層４）上における、機能性パターンが形成される領域のみに露光時における光触媒の作用を付与することにより、この領域を容易に親液性領域とすることができる。よって、後述するようにこの部分に機能性液状体を配するにより、容易にかつ効率的に機能性材料からなるパターン（以後、機能性パターンという）を形成することができる。
【００２３】
ここで、親液性領域とは、前述したように機能性液状体の接触角を小さくする領域であり、機能性液状体、例えば上述したように機能性材料を溶媒に溶解させたものあるいは分散媒に分散させたもの、詳しくは配線材料となる金属微粒子を分散させてなる分散液や、カラーフィルタ形成用の機能性液状体、有機ＥＬ装置における機能層（例えば、発光層、電子輸送層、正孔輸送層等）形成用の液状体材料、マイクロレンズ形成用の液状体材料等に対する濡れ性の良好な領域をいう。また、撥液性領域とは、機能性液状体の接触角を親液性大きくする領域であり、前記の金属微粒子を分散させてなる分散液や、カラーフィルタ形成用の液状体材料、有機ＥＬ装置における機能層形成用の液状体材料、マイクロレンズ形成用の液状体材料等に対する濡れ性が悪い領域をいう。
【００２４】
前記濡れ性変化層（特性変化層４）は、その機能性液状体の接触角が、後述する光触媒の作用を受けない部分においては９０度以上、好ましくは１４０度以上であるのが好ましい。これは、光触媒の作用を受けない部分は、本発明では撥液性が要求される部分となるからである。すなわち、機能性液状体の接触角が９０度より小さい場合には、撥液性が十分でなく、機能性材料からなる液状体、例えば金属微粒子を分散させてなる分散液が、この光触媒の作用を受けない部分に残存してしまう可能性が生じるためである。
【００２５】
また、前記濡れ性変化層（特性変化層４）は、露光し光触媒の作用を受けると、機能性液状体の接触角が低下して３０度以下、より好ましくは２０度以下となるような層であることが好ましい。３０度以下であるのが好ましいのは、３０度を越える場合には、この部分での機能性材料からなる液状体の広がりが劣る可能性があり、機能性要素に欠け等が生じる可能性があるからである。
【００２６】
このような特性変化層４に用いられる材料としては、前述した濡れ性変化層の特性、すなわち、露光した際、接触する光触媒含有層中の光触媒の作用によって濡れ性が変化する材料であり、かつ、光触媒の作用によって劣化しまたは分解しにくい主鎖を有するものであれば、特に限定されることなく任意のものが使用可能である。例えば、（１）ゾルゲル反応等によりクロロまたはアルコキシシラン等を加水分解、重縮合して大きな強度を発揮するオルガノポリシロキサン、（２）撥水牲や撥油性に優れた反応性シリコーンを架橋したオルガノポリシロキサン等のオルガノポリシロキサンを挙げることができる。
前記の（１）の場合、一般式：ＹｎＳｉＸ（４−ｎ）（ここで、Ｙはアルキル基、フルオロアルキル基、ビニル基、アミノ基、フェニル基またはエポキシ基を示し、Ｘはアルコキシル基、アセチル基またはハロゲンを示す。ｎは０〜３までの整数である。）で示される珪素化合物の１種または２種以上の加水分解縮合物もしくは共加水分解縮合物であるオルガノポリシロキサンであることが好ましい。なお、Ｙがフルオロアルキル基である場合に、前記の一般式（ＹｎＳｉＸ（４−ｎ））で表される化合物はＦＡＳと略称されるフルオロアルキルシランとなり、特に好適とされる。具体的には、下記のフルオロアルキルシランの１種または２種以上の加水分解縮合物、共加水分解縮合物が好適とされる。すなわち、一般にフッ素系シランカップリング剤として知られたものが好適に使用されるのである。
【００２７】
前記の（１）の場合、一般式：ＹｎＳｉＸ（４−ｎ）（ここで、Ｙはアルキル基、フルオロアルキル基、ビニル基、アミノ基、フェニル基またはエポキシ基を示し、Ｘはアルコキシル基、アセチル基またはハロゲンを示す。ｎは０〜３までの整数である。）で示される珪素化合物の１種または２種以上の加水分解縮合物もしくは共加水分解縮合物であるオルガノポリシロキサンであることが好ましい。なお、Ｙがフルオロアルキル基である場合に、前記の一般式（ＹｎＳｉＸ（４−ｎ））で表される化合物はＦＡＳと略称されるフルオロアルキルシランとなり、特に好適とされる。具体的には、下記のフルオロアルキルシランの１種または２種以上の加水分解縮合物、共加水分解縮合物が好適とされる。すなわち、一般にフッ素系シランカップリング剤として知られたものが好適に使用されるのである。
【００２８】
ＣＦ３（ＣＦ２）３ＣＨ２ＣＨ２Ｓｉ（ＯＣＨ３）３；ＣＦ３（ＣＦ２）５ＣＨ２ＣＨ２Ｓｉ（ＯＣＨ３）３；ＣＦ３（ＣＦ２）７ＣＨ２ＣＨ２Ｓｉ（ＯＣＨ３）３；ＣＦ３（ＣＦ２）９ＣＨ２ＣＨ２Ｓｉ（ＯＣＨ３）３；（ＣＦ３）２ＣＦ（ＣＦ２）４ＣＨ２ＣＨ２Ｓｉ（ＯＣＨ３）３；（ＣＦ３）２ＣＦ（ＣＦ２）６ＣＨ２ＣＨ２Ｓｉ（ＯＣＨ３）３；（ＣＦ３）２ＣＦ（ＣＦ２）８ＣＨ２ＣＨ２Ｓｉ（ＯＣＨ３）３；ＣＦ３（Ｃ６Ｈ４）Ｃ２Ｈ４Ｓｉ（ＯＣＨ３）３；ＣＦ３（ＣＦ２）３（Ｃ６Ｈ４）Ｃ２Ｈ４Ｓｉ（ＯＣＨ３）３；ＣＦ３（ＣＦ２）５（Ｃ６Ｈ４）Ｃ２Ｈ４Ｓｉ（ＯＣＨ３）３；ＣＦ３（ＣＦ２）７（Ｃ６Ｈ４）Ｃ２Ｈ４Ｓｉ（ＯＣＨ３）３；ＣＦ３（ＣＦ２）３ＣＨ２ＣＨ２ＳｉＣＨ３（ＯＣＨ３）２；ＣＦ３（ＣＦ２）５ＣＨ２ＣＨ２ＳｉＣＨ３（ＯＣＨ３）２；ＣＦ３（ＣＦ２）７ＣＨ２ＣＨ２ＳｉＣＨ３（ＯＣＨ３）２；ＣＦ３（ＣＦ２）９ＣＨ２ＣＨ２ＳｉＣＨ３（ＯＣＨ３）２；（ＣＦ３）２ＣＦ（ＣＦ２）４ＣＨ２ＣＨ２ＳｉＣＨ３（ＯＣＨ３）２；（ＣＦ３）２ＣＦ（ＣＦ２）６ＣＨ２ＣＨ２Ｓｉ ＣＨ３（ＯＣＨ３）２；（ＣＦ３）２ＣＦ（ＣＦ２）８ＣＨ２ＣＨ２Ｓｉ ＣＨ３（ＯＣＨ３）２；ＣＦ３（Ｃ６Ｈ４）Ｃ２Ｈ４ＳｉＣＨ３（ＯＣＨ３）２；ＣＦ３（ＣＦ２）３（Ｃ６Ｈ４）Ｃ２Ｈ４ＳｉＣＨ３（ＯＣＨ３）２；ＣＦ３（ＣＦ２）５（Ｃ６Ｈ４）Ｃ２Ｈ４ＳｉＣＨ３（ＯＣＨ３）２；ＣＦ３（ＣＦ２）７（Ｃ６Ｈ４）Ｃ２Ｈ４ＳｉＣＨ３（ＯＣＨ３）２；ＣＦ３（ＣＦ２）３ＣＨ２ＣＨ２Ｓｉ（ＯＣＨ２ＣＨ３）３；ＣＦ３（ＣＦ２）５ＣＨ２ＣＨ２Ｓｉ（ＯＣＨ２ＣＨ３）３；ＣＦ３（ＣＦ２）７ＣＨ２ＣＨ２Ｓｉ（ＯＣＨ２ＣＨ３）３；ＣＦ３（ＣＦ２）９ＣＨ２ＣＨ２Ｓｉ（ＯＣＨ２ＣＨ３）３；およびＣＦ３（ＣＦ２）７ＳＯ２Ｎ（Ｃ２Ｈ５）Ｃ２Ｈ４ＣＨ２Ｓｉ（ＯＣＨ３）３。
【００２９】
このようなフルオロアルキル基を含有するポリシロキサンをバインダとして用いることにより、濡れ性変化層（特性変化層４）の非露光部（光触媒の作用を受けない部分）の撥液性が大きくなり、機能性液状体の付着を妨げる機能を良好に発現するようになる。
また、前記の（２）の反応性シリコーンとしては、下記一般式で表される骨格をもつ化合物を挙げることができる。
【００３０】
−（（Ｒ１）（Ｒ２）Ｓｉ−Ｏ）ｎ−
ただし、ｎは２以上の整数であり、Ｒ１，Ｒ２はそれぞれＳｉに接続した炭素数１〜１０の置換もしくは非置換のアルキル、アルケニル、アリールあるいはシアノアルキル基であり、モル比で全体の４０％以下がビニル、フェニル、ハロゲン化フェニルである。また、Ｒ１，Ｒ２がメチル基であるものが、表面エネルギーが最も小さくなるので好ましく、モル比でメチル基が６０％以上であることが好ましい。また、鎖末端もしくは側鎖には、分子鎖中に少なくとも１個以上の水酸基等の反応性基を有する。
また、前記のオルガノポリシロキサンとともに、ジメチルポリシロキサンのような架橋反応をしない安定なオルガノシリコーン化合物を混合してもよい。
【００３１】
また、特性変化層４（濡れ性変化層）には、さらに界面活性剤を含有させることができる。具体的には、日光ケミカルズ（株）製ＮＩＫＫＯＬ ＢＬ、ＢＣ、ＢＯ、ＢＢの各シリーズ等の炭化水素系、デュポン社製ＺＯＮＹＬ ＦＳＮ、ＦＳＯ、旭硝子（株）製サーフロンＳ−１４１、１４５、大日本インキ化学工業（株）製メガファックＦ−１４１、１４４、ネオス（株）製フタージェントＦ−２００、Ｆ２５１、ダイキン工業（株）製ユニダインＤＳ−４０１、４０２、スリーエム（株）製フロラードＦＣ−１７０、１７６等のフッ素系あるいはシリコーン系の非イオン界面活性剤を挙げることかでき、また、カチオン系界面活性剤、アニオン系界面活性剤、両性界面活性剤を用いることもできる。
【００３２】
また、特性変化層４には前記の界面活性剤の他にも、ポリビニルアルコール、不飽和ポリエステル、アクリル樹脂、ポリエチレン、ジアリルフタレート、エチレンプロピレンジエンモノマー、エポキシ樹脂、フェノール樹脂、ポリウレタン、メラミン樹脂、ポリカーボネート、ポリ塩化ビニル、ポリアミド、ポリイミド、スチレンブタジエンゴム、クロロプレンゴム、ポリプロピレン、ポリブチレン、ポリスチレン、ポリ酢酸ビニル、ポリエステル、ポリブタジエン、ポリベンズイミダゾール、ポリアクリルニトリル、エピクロルヒドリン、ポリサルファイド、ポリイソプレン等のオリゴマー、ポリマー等を含有させることができる。
【００３３】
このような特性変化層４（濡れ性変化層）は、前述した成分を必要に応じて他の添加剤とともに溶剤中に分散して塗布液を調製し、この塗布液を前記第１基板３上に塗布することで形成することができる。使用する溶剤としては、エタノール、イソプロパノール等のアルコール系の有機溶剤が好ましい。塗布はスピンコート、スプレーコート、ディッブコート、ロールコート、ビードコート、液滴吐出法等の公知の塗布方法により行うことができる。また、紫外線硬化型の成分を含有している場合、紫外線を照射して硬化処理を行うことにより特性変化層４（濡れ性変化層）を形成することもできる。
このような特性変化層４の厚さについては、特に限定されないものの、光触媒による濡れ性の変化速度等の関係より、０．００１μｍから１μｍであることが好ましく、０．０１〜０．１μｍの範囲内であるのが特に好ましい。
【００３４】
特性変化層４をこのような濡れ性変化層とすることにより、後述するように接触する光触媒含有層中の光触媒の作用によって前記成分の一部である有機基や添加剤の酸化、分解等が起こり、露光部の濡れ性が変化して親液性となり、これによって非露光部との濡れ性に大きな差が生じるようになる。したがって、機能性材料からなる液状体、例えば金属微粒子を分散させてなる分散液等との受容性（親液性）および反撥性（撥液性）をそれぞれ高めることにより、品質が良好でかつコスト的にも有利な配線等の機能性パターンを得ることができるようになる。
【００３５】
一方、前述したように、このような構成からなる被パターニング体１に対してパターニングを行うための露光用基板２は、第２基板５上に光触媒含有層６を形成し、さらにこの光触媒含有層６の表面に露光用のフォトマスク７を形成したものである
【００３６】
前記の露光用基板２において、光触媒含有層６は、該光触媒含有層６中の光触媒が接触する前記特性変化層４の濡れ性を、特に撥液性から親液性に変化させることができる構成であれば、特に限定されることなく、例えば光触媒とバインダとから構成されていてもよく、また、光触媒単体で成膜されたものであってもよい。
【００３７】
この光触媒含有層６における、後述するような二酸化チタンに代表される光触媒の作用機構については、十分明確にはされていないものの、光の照射によって生成したキャリアが、近傍の化合物との直接反応、あるいは、酸素、水の存在下で生じた活性酸素種により、有機物の化学構造に変化を及ぼすものと考えられている。そして、本発明においては、このキャリアが光触媒含有層６上に接触する特性変化層４中の化合物に、作用を及ぼすものと考えられる。
【００３８】
光触媒含有層６に含有される光触媒としては、光半導体として知られる例えば二酸化チタン（ＴｉＯ２）、酸化亜鉛（ＺｎＯ）、酸化スズ（ＳｎＯ２）、チタン酸ストロンチウム（ＳｒＴｉＯ３）、酸化タングステン（ＷＯ３）、酸化ビスマス（Ｂｉ２Ｏ３）、および酸化鉄（Ｆｅ２Ｏ３）を挙げることができ、これらから選択して１種または２種以上を混合して用いることができる。また、このような光触媒に酸素欠陥や不純物を導入すると、この光触媒の紫外光や可視光に対する感度が高くなり、好ましい。
このような光触媒のうち、特に二酸化チタンが、バンドギャップエネルギーが高く、化学的に安定で毒性もなく、入手も容易であることなどから好適に使用される。二酸化チタンには、アナターゼ型、ルチル型、およびブルッカイト型があり、本発明ではいずれも使用することができるが、特にアナターゼ型が好ましい。
【００３９】
アナターゼ型二酸化チタンとしては、例えば、塩酸解膠型のアナターゼ型チタニアゾル（石原産業（株）製ＳＴＳ−０２（平均粒径７ｎｍ）、石原産業（株）製ＳＴ−Ｋ０１）、硝酸解膠型のアナターゼ型チタニアゾル（日産化学（株）製ＴＡ−１５（平均粒径１２ｎｍ））等を挙げることができる。
光触媒の粒径については、これが小さいほど光触媒反応が効果的に起こるので好ましく、具体的には、平均粒径を５０ｎｍ以下とするのが好ましく、２０ｎｍ以下とするのが特に好ましい。
【００４０】
光触媒含有層６については、前述したように光触媒単独で形成してもよく、またバインダーと混合して形成してもよい。光触媒単独で光触媒含有層６を形成するには、例えば二酸化チタンを用いた場合、第２基板５上に無定形チタニアを形成し、次いで焼成を行うことにより、結晶性チタニアに相変化させるといった方法を採用することができる。ここで用いられる無定形チタニアとしては、例えば四塩化チタン、硫酸チタン等のチタンの無機塩の加水分解、脱水縮合、テトラエトキシチタン、テトライソプロポキシチタン、テトラ−ｎ−プロポキシチタン、テトラブトキシチタン、テトラメトキシチタン等の有機チタン化合物を酸存在下において加水分解、脱水縮合によって得ることができる。この無定形チタニアは、４００℃〜５００℃における焼成によってアナターゼ型チタニアに変性し、６００℃〜７００℃の焼成によってルチル型チタニアに変性する。
【００４１】
また、バインダを用いて光触媒含有層６を形成する場合には、バインダとしてその主骨格が前記の光触媒の光励起により分解されないような高い結合エネルギーを有するものが好ましく、例えば、オルガノポリシロキサン等が好適とされる。
オルガノポリシロキサンをバインダとして用いた場合、このオルガノポリシロキサンからなるバインダと光触媒とを必要に応じ他の添加剤とともに溶剤中に分散して塗布液を調製し、この塗布液を第２基板５上に塗布することにより、光触媒含有層６を形成することができる。使用する溶剤としては、エタノール、イソプロパノール等のアルコール系の有機溶剤が好ましい。塗布方法については、スピンコート、スプレーコート、ディッブコート、ロールコート、ビードコート、さらには液滴吐出法等の公知の塗布方法を採用することができる。バインダとして紫外線硬化型の成分を含有している場合、紫外線を照射して硬化処理を行うことにより光触媒含有層６を形成することかできる。
【００４２】
また、バインダとして無定形シリカ前駆体を用いることができる。この無定形シリカ前駆体は、一般式ＳｉＸ４で表され、Ｘはハロゲン、メトキシ基、エトキシ基、またはアセチル基等であるケイ素化合物、それらの加水分解物であるシラノール、または平均分子量３０００以下のポリシロキサンであるのが好ましい。
【００４３】
具体的には、テトラエトキシシラン、テトライソプロポキシシラン、テトラ−ｎ−プロポキシシラン、テトラブトキシシラン、テトラメトキシシラン等が挙げられる。また、この場合には、無定形シリカの前駆体と光触媒の粒子とを非水性溶媒中に均一に分散させ、第２基板５上にて空気中の水分により加水分解させてシラノールを形成させた後、常温で脱水縮重合することにより光触媒含有層６を形成することができる。シラノールの脱水縮重合を１００℃以上で行えば、シラノールの重合度が増し、膜表面の強度を向上できる。また、これらの結着剤は、単独あるいは２種以上を混合して用いることができる。
光触媒含有層６中の光触媒の含有量としては、５〜６０重量％、好ましくは２０〜４０重量％の範囲とするのが好ましい。また、光触媒含有層の厚みについては、０．０５〜１０μｍの範囲内とするのが好ましい。
【００４４】
また、光触媒含有層６には、前記の光触媒、バインダの他に、界面活性剤を含有させることができる。具体的には、日光ケミカルズ（株）製ＮＩＫＫＯＬ  ＢＬ、ＢＣ、ＢＯ、ＢＢの各シリーズ等の炭化水素系、デュポン社製ＺＯＮＹＬ  ＦＳＮ、ＦＳＯ、旭硝子（株）製サーフロンＳ−１４１、１４５、大日本インキ化学工業（株）製メガファックＦ−１４１、１４４、ネオス（株）製フタージェントＦ−２００、Ｆ２５１、ダイキン工業（株）製ユニダインＤＳ−４０１、４０２、スリーエム（株）製フロラードＦＣ−１７０、１７６等のフッ素系あるいはシリコーン系の非イオン界面活性剤を挙げることかでき、また、カチオン系界面活性剤、アニオン系界面活性剤、両性界面活性剤を用いることもできる。
【００４５】
さらに、光触媒含有層６には、前記の界面活性剤の他にも、ポリビニルアルコール、不飽和ポリエステル、アクリル樹脂、ポリエチレン、ジアリルフタレート、エチレンプロピレンジエンモノマー、エポキシ樹脂、フェノール樹脂、ポリウレタン、メラミン樹脂、ポリカーボネート、ポリ塩化ビニル、ポリアミド、ポリイミド、スチレンブタジエンゴム、クロロプレンゴム、ポリプロピレン、ポリブチレン、ポリスチレン、ポリ酢酸ビニル、ポリエステル、ポリブタジエン、ポリベンズイミダゾール、ポリアクリルニトリル、エピクロルヒドリン、ポリサルファイド、ポリイソプレン等のオリゴマー、ポリマー等を含有させることができる。
【００４６】
また、この光触媒含有層６表面には、前述したように露光用のフォトマスク７が形成されている。このフォトマスク７は、例えば特性変化層４上に金属クロムを蒸着し、この金属クロム層をフォトリソグラフィーによってパターニングすることで形成することができる。なお、このフォトマスク７は、遮光層となることから、光触媒含有層６を介して特性変化層４に形成するパターンとは逆のパターン、すなわちネガパターンを有するものとなる。また、このフォトマスク７は、蒸着法等によって十分薄く形成されたものであり、したがって後述するように光触媒含有層６と被パターニング体１の特性変化層４とを当接させた際、これらの間に挟まれることによって光触媒含有層６と特性変化層４との当接（接触）を妨げないようになっている。
【００４７】
次に、このような構成の被パターニング体１に対して、前記の露光用基板２を用いて露光しパターニングする方法、すなわち本発明における膜パターンの形成方法について説明する。
まず、図１に示した露光用基板２と被パターニング体１とを用意し、これらを、図２（ａ）に示すようにその光触媒含有層６と特性変化層４とが接触するように当接させるとともに、露光用基板２および被パターニング体１を共に加熱する。
【００４８】
なお、光触媒含有層６と特性変化層４との接触とは、本発明においては実質的に光触媒の作用が特性変化層４に及ぶような状態で配置された状態をいう。すなわち、光触媒含有層６が特性変化層４に物理的に接触している状態はもちろん、例えば物理的な接触が無い場合でも、これらの間に水もしくは空気等が介在して光触媒含有層６中の光触媒の作用が特性変化層４に及ぶように配置されている場合をも含むものとする。本発明においては、このような接触状態は、少なくとも露光の間だけ維持されればよい。
【００４９】
また、加熱については、１６０℃以上３００℃以下とするのが好ましく、特に２００℃とするのが望ましい。このような温度範囲で加熱すれば、後述する実験例で示すように、前記光触媒の活性を高めて特性変化層４の濡れ性変化、すなわち親液化を迅速に起こさせることが可能になり、また、特性変化層４が加熱によって分解し、その特性変化層としての機能が劣化するのも抑えることができる。また、２００℃とすることにより、特性変化層４の濡れ性変化を良好にかつ迅速に起こさせることができ、さらに特性変化層４の機能劣化をより良好に抑えることができる。
ここで、このように加熱しても、被パターニング体１の第１基板３と露光用基板２の第２基板５とは、本実施形態では同一の材質であって同一の熱膨張係数を有することから、これら被パターニング体１と露光用基板２とはほぼ同一に熱膨張を起こし、したがってこれらの間にずれ（合わせずれ）が生じることがない。
【００５０】
次に、このように光触媒含有層６と特性変化層４とを加熱しつつ接触させた状態のもとで、図２（ｂ）に示すように露光用基板２の第２基板５側から前記光触媒含有層６に向けて露光用の光、例えば紫外線（ＵＶ光）をフォトマスク７によって選択的に照射し、露光を行う。このような露光に用いる光源としては、水銀ランプ、メタルハライドランプ、キセノンランプなどの従来公知のものが使用される。また、露光に際しての光の照射量については、特性変化層４が光触媒含有層６中の光触媒の作用によって特性を変化させるのに必要な照射量とする。
【００５１】
このようにして露光を行うと、図２（ｃ）に示すように照射した光が光触媒含有層６を照射し露光して光触媒を活性化させる。すると、この露光用基板２に当接した被パターニング体１において、フォトマスク７に覆われた箇所以外での特性変化層４は、露光した光触媒含有層６に直接接触することによってその特性、すなわち液状体に対する濡れ性が、撥液性から親液性へ良好にかつ迅速に変化する。したがって、特性変化層４は、光触媒含有層６に直接接触した箇所が親液部、すなわち親液パターン４ａとなり、光触媒含有層６に接触しない箇所は、元の撥液性のままに保持されることで撥液パターン４ｂとなる。
なお、露光後、被パターニング体１から露光用基板２を取り外すことにより、被パターニング体１自体には光触媒含有層６が含まれないので、特性変化層４に光触媒の作用による経時的劣化が起こることもない。
【００５２】
このような膜パターンの形成によれば、廃液を生じることなく特性の変化したパターン（親液パターン４ａ）をより良好にかつ低コスト、短時間で形成することができる。また、被パターニング体１の第１基板３と露光用基板２の第２基板５とを同一の材質のものとし、これによって同一の熱膨張係数のものとしたので、これらの間にずれ（合わせずれ）が生じることがなく、したがって親液パターン４ａ、撥液パターン４ｂを高精細に形成することができる。
【００５３】
次に、図３を参照して本発明の膜パターンの形成方法の第２の実施形態を説明する。この第２の実施形態が前述した第１の実施形態と異なるところは、使用する露光用基板８の構成にある。すなわち、この露光用基板８は、図３に示すように、第２基板５と光触媒含有層６との間に光反射層９を備えて構成されている。
この光反射層９は、例えばアルミニウム等の反射性を有する金属によって形成されたものである。このような光反射層９は、例えば第２基板５の表面にアルミニウム等が蒸着法等によって設けられることにより、形成される。
【００５４】
なお、本実施形態では第２基板５上に光反射層９を形成したが、第２基板５として石英等の透光性基板を用いた場合には、これの裏面に光反射層９を形成し、この透光性基板（（第２基板５）と光反射層９とから鏡体を構成し、この鏡体の透光性基板（第２基板５）上に前記光触媒含有層６を形成するようにしてもよい。
また、光反射層９は、乱反射することなく、その反射面に直交して入射した光を同じ光軸で全反射するものであるのが好ましく、そのため、該光反射層９の反射面は平滑な鏡面形状である必要がある。光反射層９の反射面をこのような鏡面形状にするためには、第２基板５の光反射層９形成面を予め平滑化しておいたり、あるいは形成した光反射層９の反射面を研磨して平滑化したり、さらには前述した鏡体を用いることで対応することができる。
【００５５】
このような構成の露光用基板８を用い、被パターニング体１の特性変化層４に膜パターンを形成するには、前述した第１の実施形態の場合と同様にして露光用基板８と被パターニング体１とを用意し、これらを、図４（ａ）に示すようにその光触媒含有層６と特性変化層４とが接触するように当接させるとともに、露光用基板８および被パターニング体１を共に加熱する。加熱については、第１の実施形態と同様、１６０℃以上３００℃以下とするのが好ましく、２００℃とするのが望ましい。
このように加熱しても、被パターニング体１の第１基板３と露光用基板２の第２基板５とは、本実施形態では同一の材質であって同一の熱膨張係数を有することから、これら被パターニング体１と露光用基板２とはほぼ同一に熱膨張を起こし、したがってこれらの間にずれ（合わせずれ）が生じることがない。
【００５６】
次に、このように光触媒含有層６と特性変化層４とを加熱しつつ接触させた状態のもとで、図４（ｂ）に示すように被パターニング体１の第１基板３側から露光用基板２の光触媒含有層６に向けて露光用の光（例えばＵＶ光）をフォトマスク７によって選択的に照射し、露光を行う。
【００５７】
このようにして露光を行うと、図４（ｃ）中矢印で示すようにフォトマスク７に覆われた箇所以外では、照射した光が一旦光触媒含有層６を通過して通過した部分の光触媒を活性化させ、さらに、光反射層９で反射して再度同じ光触媒含有層６の部分を通過することにより、ここを再度活性化させるようになる。なお、図４（ｃ）中では、説明上、見易くするため入射光と反射光とを別の矢印で示しているが、実際には同じ光軸で入射・反射（出射）がなされる。このように、一度の露光で照射した光が入射・反射によって光触媒含有層６を二度通過することから、光触媒含有層６中の光触媒の活性化を、前記第１の実施形態の場合に比べて格段に高めることができる。
したがって、光触媒含有層６に直接接触した箇所の特性変化層４を親液部、すなわち親液パターン４ａにし、光触媒含有層６に接触しない箇所の特性変化層４を、元の撥液性のままに保持することで撥液パターン４ｂとすることができるのはもちろん、特に親液パターン４ａの形成を良好にかつ迅速に行うことができる。
【００５８】
次に、図５を参照して本発明の膜パターンの形成方法の第３の実施形態を説明する。この第３の実施形態が前述した第１の実施形態と異なるところは、使用する露光用基板１０において、光触媒含有層１１が予めパターニングされており、したがってフォトマスク７の形成が省略されている点である。
この露光用基板１０は、図５に示すように、第２基板５上にパターニングされてなる光触媒含有層１１を有したものである。この光触媒含有層１１は、図１に示したフォトマスク７とは逆のパターン、すなわち特性変化層４に形成する親液パターン４ａと同じパターンに形成されたものである。
【００５９】
このような光触媒含有層１１のパターニングについては、フォトリソグラフィー法によって行うこともできるが、前述したようにフォトリソグラフィー法には工程が複雑であり、エッチングを行う際に多量の廃液が生じるなどの問題があることから、インクジェット法等の液滴吐出法を用いて直接描画することで、光触媒含有層１１のパターンを形成するのが好ましい。
【００６０】
ここで、前記インクジェット法は、例えば図７（ａ）、（ｂ）に示す吐出ヘッド３４を用い、これから液状体を液滴として吐出する方法である。
吐出ヘッド３４は、図７（ａ）に示すように例えばステンレス製のノズルプレート１２と振動板１３とを備え、両者を仕切部材（リザーバプレート）１４を介して接合したものである。ノズルプレート１２と振動板１３との間には、仕切部材１４によって複数のキャビティ１５…とリザーバ１６とが形成されており、これらキャビティ１５…とリザーバ１６とは流路１７を介して連通している。
【００６１】
各キャビティ１５とリザーバ１６の内部とは液状体で満たされるようになっており、これらの間の流路１７はリザーバ１６からキャビティ１５に液状体を供給する供給口として機能するようになっている。また、ノズルプレート１２には、キャビティ１５から液状体を噴射するための孔状のノズル１８が縦横に整列した状態で複数形成されている。一方、振動板１３には、リザーバ１６内に開口する孔１９が形成されており、この孔１９には液状体タンク（図示せず）がチューブ（図示せず）を介して接続されるようになっている。
また、振動板１３のキャビティ１５に向く面と反対の側の面上には、図７（ｂ）に示すように圧電素子（ピエゾ素子）２０が接合されている。この圧電素子２０は、一対の電極２１、２１間に挟持され、通電により外側に突出するようにして撓曲するよう構成されたものである。
【００６２】
このような構成のもとに圧電素子２０が接合された振動板１３は、圧電素子２０と一体になって同時に外側へ撓曲し、これによりキャビティ１５の容積を増大させる。すると、キャビティ１５内とリザーバ１６内とが連通しており、リザーバ１６内に液状体が充填されている場合には、キャビティ１５内に増大した容積分に相当する液状体が、リザーバ１６から流路１７を介して流入する。
そして、このような状態から圧電素子２０への通電を解除すると、圧電素子２０と振動板１３はともに元の形状に戻る。よって、キャビティ１５も元の容積に戻ることから、キャビティ１５内部の液状体の圧力が上昇し、ノズル１８から液状体の液滴２２が吐出される。
【００６３】
なお、吐出ヘッドの吐出手段としては、前記の圧電素子（ピエゾ素子）２０を用いた電気機械変換体以外でもよく、例えば、エネルギー発生素子として電気熱変換体を用いた方式や、帯電制御型、加圧振動型といった連続方式、静電吸引方式、さらにはレーザーなどの電磁波を照射して発熱させ、この発熱による作用で液状体を吐出させる方式を採用することもできる。
【００６４】
そして、このような吐出ヘッド３４を用いて前記の光触媒含有層１１のパターンを形成するには、まず、光触媒含有層１１の形成材料を溶媒に溶解しあるいは分散媒に分散させ、光触媒含有層形成用の液状体を形成する。そして、この液状体を第２基板５上の所定位置、すなわち所望のパターン状に配し、その後、乾燥しさらに必要に応じて焼成することにより、光触媒含有層１１を得る。
【００６５】
このようにして光触媒含有層１１を形成し、露光用基板１０を得たら、前記第１の実施形態と同様にして図６（ａ）に示すように被パターニング体１に露光用基板１０を当接させ、これにより特性変化層４に光触媒含有層１１を接触させるとともに、これら露光用基板２および被パターニング体１を共に加熱する。加熱については、第１の実施形態と同様、１６０℃以上３００℃以下とするのが好ましく、２００℃とするのが望ましい。
このように加熱しても、被パターニング体１の第１基板３と露光用基板１１の第２基板５とは、本実施形態では同一の材質であって同一の熱膨張係数を有することから、これら被パターニング体１と露光用基板１１とはほぼ同一に熱膨張を起こし、したがってこれらの間にずれ（合わせずれ）が生じることがない。
【００６６】
次に、このように光触媒含有層６と特性変化層４とを加熱しつつ接触させた状態のもとで、図６（ｂ）に示すように露光用基板１０の第２基板５側から前記光触媒含有層１１に向けて露光用の光（例えばＵＶ光）を照射する。ここで、光触媒含有層１１は予めパターニングされていることにより、露光用の光は結果的に、光触媒含有層１１に対して選択的に照射されることになる。
【００６７】
このようにして露光を行うと、図６（ｃ）に示すように照射した光が光触媒含有層１１を照射し露光して光触媒を活性化させる。すると、この露光用基板２に当接した被パターニング体１において、光触媒含有層１１に接触した箇所の特性変化層４は、その特性、すなわち液状体に対する濡れ性が、撥液性から親液性へ良好にかつ迅速に変化する。したがって、特性変化層４は、光触媒含有層１１に接触した箇所が親液部、すなわち親液パターン４ａとなり、光触媒含有層１１に接触しない箇所、すなわち光触媒含有層１１が形成されていない箇所では、元の撥液性のままに保持されることで撥液パターン４ｂとなる。
【００６８】
このような膜パターンの形成方法によれば、前記実施形態と同様に、廃液を生じることなく特性の変化したパターン（親液パターン４ａ）をより良好にかつ低コスト、短時間で形成することができる。また、被パターニング体１の第１基板３と露光用基板２の第２基板５とを同一の材質のものとし、これによって同一の熱膨張係数のものとしたので、これらの間にずれ（合わせずれ）が生じることがなく、したがって親液パターン４ａ、撥液パターン４ｂを高精細に形成することができる。さらに、光触媒含有層１１をインクジェット法（液滴吐出法）によってパターニングしておくことにより、結果的に光触媒含有層１１に対してフォトマスクを用いることなしに選択的に光を照射し露光することができる。したがって、フォトレジストグラフィー法によるフォトマスクを用いることによる不都合を回避することができるとともに、前記特性変化層４の濡れ性を変化させて高精細な親液パターン４ａおよび撥液パターン４ｂを形成することができる。
【００６９】
なお、前記第１の実施形態、第２の実施形態では、露光用基板２、８としてフォトマスク７を設けた構造としたが、これら露光用基板２、８に直接フォトマスク７を設けない構造としてもよい。その場合には、遮光パターンをガラスなどの透光性基板に形成してフォトマスクとしておき、これを被パターニング体１と露光用基板２、８との間にセットし、露光を行うようにすればよい。
【００７０】
また、本発明においては、第３の実施形態に示したように光触媒含有層６に対し選択的に光を照射し露光することができれば、フォトマスク７を用いる必要もない。その場合に、第３の実施形態で示した例以外にも、例えばレーザー光等を用いた光描画照射によって直接所定のパターンを描くことにより、選択的に露光を行うことができる。このような光描画照射を行うための光源としては、例えばエキシマレーザーやＹＡＧレーザー等を挙げることができる。
さらに、前記実施形態においては、特性変化層を撥液性のものとし、光触媒含有層の光触媒を、特性変化層の撥液性を親液性に変化させるものとしたが、本発明はこれに限定されることなく、特性変化層を親液性のものとし、光触媒含有層の光触媒を、特性変化層の親液性を撥液性に変化させるものとしてもよい。
【００７１】
このようにして被パターニング体１に形成した親液パターン４ａに対し、機能性材料からなる液状体を選択的に配することにより、種々の機能性パターンを形成することができる。ここで、機能性とは、電気・電子的（導電性、絶縁性、圧電性、焦電性、誘電性等）、光学的（光選択吸収、反射性、偏光性、光選択透過性、非線形光学性、蛍光あるいはリン光等のルミネッセンス、フォトクロミック性等）、磁気的（硬磁性、軟磁性、非磁性、透磁性等）、化学的（吸着性、脱着性、触媒性、吸水性、イオン伝導性、酸化還元性、電気化学特性、エレクトロクロミック性等）、機械的（耐摩耗性等）、熱的（伝熱性、断熱性、赤外線放射性等）、生体機能的（生体適合性、抗血栓性等）な各種の機能を意味するものである。
【００７２】
なお、機能性材料からなる液状体を親液パターン４ａ上に選択的に配する方法としては、この親液パターン４ａが撥液パターン４ｂに囲まれていることから、特に限定されることなく、ディップコート、ロールコート、ブレードコート、スピンコート等の塗布方法や、インクジェット法等の液滴吐出法などが採用可能であるが、中でも、図７（ａ）、（ｂ）に示したような吐出ヘッド３４を用いたインクジェット法が好適とされる。このようなインクジェット法（液滴吐出法）を採用すれば、機能性材料の必要量を精度良く所望位置に塗布することができる。
【００７３】
また、このような機能性材料から得られる機能性パターンについても、種々のものを挙げることができる。例えば、液晶装置や有機ＥＬ装置、プラズマディスプレーなどの電気光学装置や、各種半導体装置における配線パターンを、前述したように導電材料からなる液状体を前記親液パターン４ａに選択的に配し、その後乾燥・焼成することにより、機能性パターンとしての配線パターンを形成することができる。
さらに、液晶装置におけるカラーフィルタや、有機ＥＬ装置における各機能層、すなわち発光層や正孔注入／輸送層、電子注入／輸送層などの光学パターンについても、本発明における機能性パターンの形成方法によって得ることができる。
【００７４】
そして、このような機能性パターンは、各種の電気光学装置や電子機器にその機能性要素として形成される。したがって、このような本発明の機能性パターンを有した電気光学装置や電子機器は、前述した本発明の膜パターンの形成方法、機能性パターンの形成方法を応用してなるので、高精細でしかも容易にかつ迅速に形成された機能性パターンを備えてなることにより、高い信頼性が確保され、コスト低減化が図られたものとなる。
【００７５】
次に、このような電気光学装置や電子機器の具体例を示す。
図８は、本発明の電気工学装置をプラズマディスプレイに適用した場合の一例を示す図であり、図８中符号５００はプラズマディスプレイである。このプラズマディスプレイ５００は、互いに対向して配置されたガラス基板５０１とガラス基板５０２と、これらの間に形成された放電表示部５１０とから概略構成されている。
【００７６】
放電表示部５１０は、複数の放電室５１６が集合されてなり、複数の放電室５１６のうち、赤色放電室５１６（Ｒ）、緑色放電室５１６（Ｇ）、青色放電室５１６（Ｂ）の３つの放電室５１６が対になって１画素を構成するように配置されている。
前記（ガラス）基板５０１の上面には所定の間隔でストライプ状にアドレス電極５１１が形成され、それらアドレス電極５１１と基板５０１の上面とを覆うように誘電体層５１９が形成され、更に誘電体層５１９上においてアドレス電極５１１、５１１間に位置して各アドレス電極５１１に沿うように隔壁５１５が形成されている。なお、隔壁５１５においてはその長手方向の所定位置においてアドレス電極５１１と直交する方向にも所定の間隔で仕切られており（図示略）、基本的にはアドレス電極５１１の幅方向左右両側に隣接する隔壁と、アドレス電極５１１と直交する方向に延設された隔壁により仕切られる長方形状の領域が形成され、これら長方形状の領域に対応するように放電室５１６が形成され、これら長方形状の領域が３つ対になって１画素が構成される。また、隔壁５１５で区画される長方形状の領域の内側には蛍光体５１７が配置されている。蛍光体５１７は、赤、緑、青の何れかの蛍光を発光するもので、赤色放電室５１６（Ｒ）の底部には赤色蛍光体５１７（Ｒ）が、緑色放電室５１６（Ｇ）の底部には緑色蛍光体５１７（Ｇ）が、青色放電室５１６（Ｂ）の底部には青色蛍光体５１７（Ｂ）が各々配置されている。
【００７７】
次に、前記ガラス基板５０２側には、先のアドレス電極５１１と直交する方向に複数のＩＴＯからなる透明表示電極５１２がストライプ状に所定の間隔で形成されるとともに、高抵抗のＩＴＯを補うために金属からなるバス電極５１２ａが形成されている。また、これらを覆って誘電体層５１３が形成され、更にＭｇＯなどからなる保護膜５１４が形成されている。
そして、前記基板５０１とガラス基板５０２の基板２が、前記アドレス電極５１１…と表示電極５１２…を互いに直交させるように対向させて相互に貼り合わされ、基板５０１と隔壁５１５とガラス基板５０２側に形成されている保護膜５１４とで囲まれる空間部分を排気して希ガスを封入することで放電室５１６が形成されている。なお、ガラス基板５０２側に形成される表示電極５１２は各放電室５１６に対して２本ずつ配置されるように形成されている。
前記アドレス電極５１１と表示電極５１２は図示略の交流電源に接続され、各電極に通電することで必要な位置の放電表示部５１０において蛍光体５１７を励起発光させて、カラー表示ができるようになっている。
【００７８】
そして、本例では、特に前記アドレス電極５１１とバス電極５１２ａとが、それぞれ先に説明した本発明の機能性パターン（配線パターン）によって形成されたものとなっている。
したがって、本例のプラズマディスプレイによれば、前述したように機能性パターン（配線パターン）が高精細でしかも迅速に形成されることから、高い信頼性を有し、しかも生産性が高い良好なものとなる。
【００７９】
また、本発明の電子機器は、前記の機能性パターン（配線パターン）を有したものであり、具体的には図９に示す携帯電話が挙げられる。
図９は、携帯電話の一例を示した斜視図である。図９において、６００は携帯電話本体を示し、６０１は前記機能性パターン（配線パターン）を有した表示部を示している。
また、このような携帯電話以外にも、ワープロ、パソコンなどの携帯型情報処理装置や、腕時計型電子機器にも本発明は適用可能である。
【００８０】
さらに、本発明の電子機器としては、前記機能性パターン（配線パターン）をアンテナ回路として備えた非接触型カード媒体を、その一例として挙げることもできる。図１０は、このような非接触型カード媒体の一例を示す図であり、図１０中符号４００は非接触型カード媒体である。この非接触型カード媒体４００は、カード基体４０２とカードカバー４１８からなる筐体内に、半導体集積回路チップ４０８とアンテナ回路４１２とを内蔵し、図示しない外部の送受信機と電磁波または静電容量結合の少なくとも一方により、電力供給あるいはデータ授受の少なくとも一方を行うようにしたものである。
本例では、前記アンテナ回路４１２が、先に説明した本発明の機能性パターン（配線パターン）によって形成されたものとなっている。したがって本例の非接触型カード媒体４００によれば、前述したようにアンテナ回路４１２が高精細でしかも迅速に形成されることから、高い信頼性を有し、しかも生産性が高い良好なものとなる。
【００８１】
以下、本発明の膜パターンの形成方法および機能性パターンの形成方法を、その実験例及び実施例に基づき、さらに詳しく説明する。
（実験例）
まず、本発明の膜パターンの形成方法による効果を確認するための実験例を示す。
この実験例では、図１１に示すように、特に第１の実施形態で用いた露光用基板２において、フォトマスク７を形成しないものを露光用基板２ａとして用いた。また、被パターニング体１については第１の実施形態で用いたものをそのまま用いた。ただし、これら露光用基板２ａおよび被パターニング体１については、具体的には以下のようにして作製した。
【００８２】
露光用基板２ａについては、第２基板５として７センチ角の石英を用い、この石英製の第２基板５上に光触媒塗膜用コーティング剤（商品名；ＳＴＫ２１１、石原産業社製）をスピンコート法によって塗布し、１５０℃で３０分間熱処理し、二酸化チタンを含む光触媒含有層６を形成した。
被パターニング体１については、第１基板３として前記第２基板５と同材質である７センチ角の石英を用い、この石英製の第１基板３上にＦＡＳ処理を行って特性変化層４を形成した。ＦＡＳ処理については、第１基板３とヘプタデカフルオロ−１，１，２，２−テトラヒドロデシルトリエトキシシラン約１００μｌとを密閉容器に入れ、１２０℃で２時間熱処理することにより、第１基板３表面に前記化合物からなる撥液性の単分子膜を形成させ、この単分子膜を特性変化層４とした。
【００８３】
このようにして作製した露光用基板２ａおよび被パターニング体１を、それぞれ光触媒含有層６と特性変化層４とが接するようにして当接させ、以下の各温度にそれぞれ調整（加熱）しつつＵＶ照射（波長２５４ｎｍ、エネルギー密度１０ｍＷ／ｃｍ２）を１分行い、特性変化層４の濡れ性を撥液性から親液性に変化させた。ＵＶ照射処理後、特性変化層４の濡れ性を、水に対する接触角によって調べた。得られた結果を以下に示す。
・調整温度（加熱温度）  室温    ８０℃  １２０℃  １６０℃  １８０℃  ２００℃
・水の接触角［°］    １００  ９２．７  ７７．１  ５０．０  ３５．０  ２８．２
以上の結果より、加熱しつつ露光を行うことによって光触媒が活性化し、特性変化層４の濡れ性をより効率的に変化させるようになることが確認された。また、１６０℃以上とすることで、特性変化層４の濡れ性が比較的に良好に変化し、特に２００とすることで、より良好に変化することが分かった。
【００８４】
（実施例１）
次に、本発明の膜パターンの形成方法の、前記第２の実施形態についての実施例を説明する。
まず、実験例１と同様にして図３に示す露光用基板８を形成した。ただし、光触媒含有層６を塗布する前に、第２基板５上にアルミニウムを厚さ２００ｎｍで蒸着し、エネルギー線を反射する光反射層９を形成した。また、光触媒含有層６を形成した後、この光触媒含有層６上にクロムを蒸着し、さらにフォトリソグラフィー技術、エッチング技術によって線幅２０μｍの配線パターンを形成し、フォトマスク７とした。
また、被パターニング体１については、前記実験例と同様にして作製したものを用いた。
【００８５】
このようにして作製した露光用基板８および被パターニング体１を、それぞれ光触媒含有層６と特性変化層４とが接するようにして当接させ、２００℃に加熱しつつＵＶ照射（波長２５４ｎｍ、エネルギー密度１０ｍＷ／ｃｍ２）を１分行った。これにより、露光部分を配線パターンとしての親液パターン４ａに形成した。
続いて、導電性材料（配線材料）の液状体として銀微粒子をテトラデカンに分散させた機能性液状体（アルバック社製）を用い、これを前述したインクジェット法によって前記親液パターン４ａ上に選択的に吐出してこれを配し、その後、３００℃で３０分乾燥・焼成を行った。得られた配線パターンは、その線幅が約２２μｍであり、厚さが約１μｍの良好な金属配線となった。
【００８６】
（実施例２）
次に、本発明の膜パターンの形成方法の、前記第３の実施形態についての実施例を説明する。
まず、実験例１と同様にして図５に示す露光用基板１０を形成した。ただし、光触媒含有層１１については、図７（ａ）、（ｂ）に示した吐出ヘッド３４を用いたインクジェット法により、光触媒含有層形成材料の液状体を線幅２０μｍの配線パターン状に配し、続いてこれを乾燥することで配線パターン状の光触媒含有層１１とした。
また、被パターニング体１については、前記実験例と同様にして作製したものを用いた。
【００８７】
このようにして作製した露光用基板１０および被パターニング体１を、それぞれ光触媒含有層１１と特性変化層４とが接するようにして当接させ、２００℃に加熱しつつＵＶ照射（波長２５４ｎｍ、エネルギー密度１０ｍＷ／ｃｍ２）を１分行った。これにより、露光部分を配線パターンとしての親液パターン４ａに形成した。
続いて、前記の実施例１と同様にして銀微粒子をテトラデカンに分散させた機能性液状体をインクジェット法によって前記親液パターン４ａ上に選択的に配し、その後、３００℃で３０分乾燥・焼成を行った。得られた配線パターンは、その線幅が約２５μｍであり、厚さが約１μｍの良好な金属配線となった。
【００８８】
この実施例２では、フォトマスクを用いないことから特性変化層４の全面にエネルギー線が照射されるが、１分のＵＶ照射では光触媒と接していない部分はＦＡＳがほとんど分解されず、したがってその撥液性が十分に保持されていた。したがって、光触媒を用いることにより、フォトマスクレスのパターン形成が可能となった。
【図面の簡単な説明】
【００８９】
【図１】本発明に係る被パターニング体と露光用基板とを示す図である。
【図２】（ａ）〜（ｃ）は本発明の膜パターンの形成方法の説明図である。
【図３】本発明に係る被パターニング体と露光用基板とを示す図である。
【図４】（ａ）〜（ｃ）は本発明の膜パターンの形成方法の説明図である。
【図５】本発明に係る被パターニング体と露光用基板とを示す図である。
【図６】（ａ）〜（ｃ）は本発明の膜パターンの形成方法の説明図である。
【図７】（ａ）は液滴吐出ヘッドの要部斜視図、（ｂ）は要部側断面図である。
【図８】本発明に係るプラズマディスプレイの一例を示す分解斜視図である。
【図９】本発明に係る電子機器の一例を示す斜視図である。
【図１０】本発明に係る非接触型カード媒体の分解斜視図である。
【図１１】実験例に用いた被パターニング体と露光用基板とを示す図である。
【符号の説明】
【００９０】
１…被パターニング体、２、８、１０…露光用基板、３…第１基板、４…特性変化層、  ５…第２基板、６、１１…光触媒含有層、７…フォトマスク、９…光反射層
【図１】
2005156588.tif 000003
【図２】
2005156588.tif 000004
【図３】
2005156588.tif 000005
【図４】
2005156588.tif 000006
【図５】
2005156588.tif 000007
【図６】
2005156588.tif 000008
【図７】
2005156588.tif 000009
【図８】
2005156588.tif 000010
【図９】
2005156588.tif 000011
【図１０】
2005156588.tif 000012
【図１１】
2005156588.tif 000013